(57)【要約】（Ａ）活性エネルギー線硬化性樹脂、（Ｂ）光重合開始剤、（Ｃ）反応性希釈剤、および（Ｄ）エポキシ基を有する化合物を含んでなる組成物であって、（Ａ）が、ノボラック型エポキシ化合物と不飽和カルボン酸とのエステル化反応により生成するエポキシ基のエステル化生成物と飽和又は不飽和多塩基酸無水物を反応させて得られるプレポリマー（ａ）と、ビスフェノール型エポキシ化合物と不飽和カルボン酸とのエステル化反応により生成するエポキシ基のエステル化生成物と飽和又は不飽和多塩基酸無水物を反応させて得られるプレポリマー（ｂ）と、不飽和一塩基酸共重合樹脂と脂環式エポキシ基含有不飽和化合物との反応により得られるプレポリマー（ｃ）とからなることを特徴とする感光性樹脂組成物。【特許請求の範囲】
【請求項１】
（Ａ）活性エネルギー線硬化性樹脂、（Ｂ）光重合開始剤、（Ｃ）反応性希釈剤、および（Ｄ）エポキシ基を有する化合物を含んでなる組成物であって、（Ａ）が、ノボラック型エポキシ化合物と不飽和カルボン酸とのエステル化反応により生成するエポキシ基のエステル化生成物と飽和又は不飽和多塩基酸無水物を反応させて得られるプレポリマー（ａ）と、ビスフェノール型エポキシ化合物と不飽和カルボン酸とのエステル化反応により生成するエポキシ基のエステル化生成物と飽和又は不飽和多塩基酸無水物を反応させて得られるプレポリマー（ｂ）と、不飽和一塩基酸共重合樹脂と脂環式エポキシ基含有不飽和化合物との反応により得られるプレポリマー（ｃ）とからなることを特徴とする感光性樹脂組成物。
【請求項２】
前記活性エネルギー線硬化性樹脂（Ａ）における（ａ）と（ｂ）と（ｃ）の配合比が、（ａ）１００質量部当り（ｂ）２０〜３００質量部、（ｃ）０質量部超１５０質量部以下であることを特徴とする請求項１に記載の感光性樹脂組成物。
【請求項３】
前記光重合開始剤（Ｂ）は、その配合量が（Ａ）１００質量部当り１〜３０質量部である請求項１または２に記載の感光性樹脂組成物。
【請求項４】
前記反応性希釈剤（Ｃ）は、１分子中に２重結合を２個以上有する化合物であり、その配合量が（Ａ）１００質量部当り２〜４０質量部である請求項１または２に記載の感光性樹脂組成物。
【請求項５】
前記エポキシ基を有する化合物（Ｄ）は、その配合量が（Ａ）１００質量部当り２〜５０質量部である請求項１または２に記載の感光性樹脂組成物。
【請求項６】
請求項１に記載の感光性樹脂組成物の硬化塗膜からなるソルダーレジスト膜で被覆された電子部品搭載前または後のプリント配線板。
【請求項７】
請求項２に記載の感光性樹脂組成物の硬化塗膜からなるソルダーレジスト膜で被覆された電子部品搭載前または後のプリント配線板。
【請求項８】
請求項３に記載の感光性樹脂組成物の硬化塗膜からなるソルダーレジスト膜で被覆された電子部品搭載前または後のプリント配線板。
【請求項９】
請求項４に記載の感光性樹脂組成物の硬化塗膜からなるソルダーレジスト膜で被覆された電子部品搭載前または後のプリント配線板。
【請求項１０】
請求項５に記載の感光性樹脂組成物の硬化塗膜からなるソルダーレジスト膜で被覆された電子部品搭載前または後のプリント配線板。
【発明の詳細な説明】
技術分野
本発明は感光性樹脂組成物およびプリント配線板に関し、特に、紫外線露光および希アルカリ水溶液による現像にて画像形成が可能であり、未露光部分の現像性に関する塗布膜乾燥時の乾燥管理幅が広く、耐熱性や耐薬品性、電気絶縁性などの諸特性、とりわけ空泡耐性や爆孔耐性に優れた、プリント配線板用のソルダーレジスト膜に適した感光性樹脂組成物に関するものである。
背景技術
プリント配線板は、基材上に導体回路のパターンを形成したものであり、導体回路のランド部には電子部品がはんだ付けによって搭載され、ランド以外の回路部分にはソルダーレジスト膜が導体保護のために被覆されている。このように、ソルダーレジスト膜は、プリント配線板に電子部品を搭載する際にはんだが不必要な部分に付着するのを防止するとともに、回路が酸化したり腐食したりするのを防止する機能を有する。
一方で、このようなソルダーレジスト膜に用いる感光性樹脂組成物としては、プリント配線板の高密度化に伴い、解像性や寸法精度に優れたものが求められている。これに対し従来、解像性や寸法精度、エッジ部のカバーリング性などに優れた種々の液状レジスト組成物が提案され、ソルダーレジスト膜として広く使用されている。例えば、アルカリ現像可能な紫外線硬化材料として、クレゾールノボラック型のエポキシ変性樹脂を主成分として使用した耐熱性、解像性が良好なアルカリ現像型の液状ソルダーレジスト組成物が提案されている（特開昭６１−２４３８６９号公報参照）。
しかしながら、上記従来の液状ソルダーレジスト組成物を、例えば銅スルーホール配線板のような配線板の貫通孔にも充填するような仕様で用いる場合、形成したソルダーレジスト膜は、はんだレベリング時にスルーホールの周辺が浮きあがってしまうという現象（以下、単に「空泡」という）、あるいはポストキュアやはんだレベリング時にスルーホール中の塗膜が突出してしまうという現象（以下、単に「爆孔」という）を招きやすいという問題があった。
特に台湾、アジア地域では、銅スルーホール配線板のような配線板の貫通孔の全てを液状ソルダーレジスト組成物で充填する仕様の配線板が増大の傾向にあり、上記空泡や爆孔の問題が顕著であった。
そのため、空泡耐性や爆孔耐性に優れた、プリント配線板用のソルダーレジスト膜に適した感光性樹脂組成物の開発が求められている。
発明の開示
本発明は、従来技術が抱える上記問題点を解決するためになされたものであり、その主たる目的は、空泡耐性や爆孔耐性に優れた、プリント配線板用のソルダーレジスト膜に適した感光性樹脂組成物を提供することにある。
具体的には、ソルダーレジストに要求されるコーティング性、乾燥性、タック性、光硬化性、現像性、ポットライフ、シェルフライフなどの諸性能に優れ、特性面では、耐熱性、耐溶剤性、密着性、電気絶縁性、無電解金めっき耐性はもちろん従来技術では不十分であった空泡耐性や爆孔耐性に優れた、希アルカリ水溶液で現像可能な液状フォトソルダーレジストとして有用な感光性樹脂組成物を提供することにある。
また、本発明の他の目的は、空泡耐性や爆孔耐性に優れたソルダーレジスト層を有するプリント配線板を提供することにある。
発明者らは、上記目的の実現に向け、台湾、アジア地域で主流となっている穴埋め仕様でも空泡耐性や爆孔耐性に優れるソルダーレジスト組成物を提供するために鋭意研究を行った結果、以下に示す内容を要旨構成とする発明を完成するに至った。
すなわち、本発明の感光性樹脂組成物は、（Ａ）活性エネルギー線硬化性樹脂、（Ｂ）光重合開始剤、（Ｃ）反応性希釈剤、および（Ｄ）エポキシ基を有する化合物を含んでなる組成物であって、（Ａ）が、ノボラック型エポキシ化合物と不飽和カルボン酸とのエステル化反応により生成するエポキシ基のエステル化生成物と飽和又は不飽和多塩基酸無水物を反応させて得られるプレポリマー（ａ）と、ビスフェノール型エポキシ化合物と不飽和カルボン酸とのエステル化反応により生成するエポキシ基のエステル化生成物と飽和又は不飽和多塩基酸無水物を反応させて得られるプレポリマー（ｂ）と、不飽和一塩基酸共重合樹脂と脂環式エポキシ基含有不飽和化合物との反応により得られるプレポリマー（ｃ）とからなることを特徴とする。
より好ましい態様は、前記活性エネルギー線硬化性樹脂（Ａ）における（ａ）と（ｂ）と（ｃ）の配合比が、（ａ）１００質量部当り（ｂ）２０〜３００質量部、（ｃ）０質量部超１５０質量部以下である。
また、各成分の好ましい配合割合は、（Ａ）１００質量部に対して、（Ｂ）１〜３０質量部、より好ましくは１０〜２５質量部であり、（Ｃ）２〜４０質量部、より好ましくは１０〜３０質量部であり、（Ｄ）２〜５０質量部、より好ましくは１０〜５０質量部である。
発明を実施するための最良の形態
本発明の感光性樹脂組成物は、組成物を構成する活性エネルギー線硬化性樹脂（Ａ）として、ノボラック型エポキシ化合物と不飽和カルボン酸とのエステル化反応により生成するエポキシ基のエステル化生成物と飽和又は不飽和多塩基酸無水物を反応させて得られるプレポリマー（ａ）と、ビスフェノール型エポキシ化合物と不飽和カルボン酸とのエステル化反応により生成するエポキシ基のエステル化生成物と飽和又は不飽和多塩基酸無水物を反応させて得られるプレポリマー（ｂ）と、不飽和一塩基酸共重合樹脂と脂環式エポキシ基含有不飽和化合物との反応により得られるプレポリマー（ｃ）との混合物を用いた点に最大の特徴がある。
これにより、ソルダーレジストに要求されるコーティング性、乾燥性、タック性、光硬化性、現像性、ポットライフ、シェルフライフなどの諸性能に優れ、特性面では、耐熱性、耐溶剤性、密着性、電気絶縁性、無電解金めっき耐性はもちろん従来技術では不十分であった空泡耐性や爆孔耐性に優れた、希アルカリ水溶液で現像可能な液状フォトソルダーレジストとして有用な感光性樹脂組成物を提供することができる。
以下、本発明の感光性樹脂組成物における各構成成分について説明する。
まず、本発明の活性エネルギー線硬化性樹脂（Ａ）を構成する、ノボラック型エポキシ化合物と不飽和カルボン酸とのエステル化反応により生成するエポキシ基のエステル化生成物と飽和又は不飽和多塩基酸無水物を反応させて得られるプレポリマー（ａ）について説明する。
このプレポリマー（ａ）の合成に使用されるノボラック型エポキシ化合物としては、例えば、フェノール、クレゾール、アルキルフェノールなどのフェノール類とホルムアルデヒドを酸性触媒下で反応して得られるノボラック類とエピクロルヒドリン等のエピハロヒドリンを反応して得られるものを用いることができるが、これらに限定されるものではない。
このノボラック型エポキシ化合物のエポキシ基に付加する不飽和カルボン酸としては、アクリル酸、アクリル酸の二量体、メタアクリル酸、ヒドロキシエチル（メタ）アクリレート、ヒドロキシプロピル（メタ）アクリレート、ヒドロキシブチル（メタ）アクリレート、フェニルグリシジル（メタ）アクリレート、（メタ）アクリル酸カプロラクトン付加物など水酸基含有アクリレートの不飽和二塩基酸無水物付加物などが挙げられる。ここで特に好ましいのは、アクリル酸、メタアクリル酸である。これら不飽和基含有モノカルボン酸は単独または混合して用いることができる。
前記ノボラック型エポキシ化合物と前記不飽和カルボン酸とのエステル化反応により生成するエステル化生成物中のアルコール性水酸基と反応させる飽和又は不飽和多塩基酸無水物としては、メチルテトラヒドロ無水フタル酸、テトラヒドロ無水フタル酸、ヘキサヒドロ無水フタル酸、メチルヘキサヒドロ無水フタル酸、無水コハク酸、無水マレイン酸、無水フタル酸、無水イタコン酸などの脂肪族または芳香族二塩基酸無水物が挙げられる。
なお、この飽和又は不飽和多塩基酸無水物の使用量は、得られるプレポリマー（ａ）の酸価が、５０〜１２０ｍｇＫＯＨ／ｇになる範囲内で付加することが好ましい。
次に、ビスフェノール型エポキシ化合物と不飽和カルボン酸とのエステル化反応により生成するエポキシ基のエステル化生成物と飽和又は不飽和多塩基酸無水物を反応させて得られるプレポリマー（ｂ）について説明する。
このプレポリマー（ｂ）の製造に使用されるビスフェノール型エポキシ樹脂としては、例えば、ビスフェノールＡ型またはビスフェノールＦ型のエポキシ樹脂、あるいはかかるビスフェノール型エポキシ樹脂のアルコール性水酸基にエピクロルヒドリン等のエピハロヒドリンを付加したものを用いることができるが、これらに限定されるものではない。
前記ビスフェノール型エポキシ化合物のエポキシ基に付加する不飽和カルボン酸としては、アクリル酸、アクリル酸の二量体、メタアクリル酸、ヒドロキシエチル（メタ）アクリレート、ヒドロキシプロピル（メタ）アクリレート、ヒドロキシブチル（メタ）アクリレート、フェニルグリシジル（メタ）アクリレート、（メタ）アクリル酸カプロラクトン付加物など水酸基含有アクリレートの不飽和二塩基酸無水物付加物などが挙げられる。ここで特に好ましいのは、アクリル酸、メタアクリル酸である。これら不飽和基含有モノカルボン酸は単独または混合して用いることができる。
前記ビスフェノール型エポキシ化合物と前記不飽和カルボン酸とのエステル化反応により生成するエステル化物中のアルコール性水酸基と反応させる飽和又は不飽和多塩基酸無水物としては、メチルテトラヒドロ無水フタル酸、テトラヒドロ無水フタル酸、ヘキサヒドロ無水フタル酸、メチルヘキサヒドロ無水フタル酸、無水コハク酸、無水マレイン酸、無水フタル酸、無水イタコン酸などの脂肪族または芳香族二塩基酸無水物が挙げられる。
なお、この飽和又は不飽和多塩基酸無水物の使用量は、得られるプレポリマー（ａ）の酸価が、５０〜１３０ｍｇＫＯＨ／ｇになる範囲内で付加することが好ましい。
次に、不飽和一塩基酸共重合樹脂と脂環式エポキシ基含有不飽和化合物との反応により得られるプレポリマー（ｃ）について説明する。
このプレポリマー（ｃ）の製造に使用される不飽和一塩基酸共重合樹脂としては、酸基含有が好ましいが、該酸基含有アクリル樹脂は、（メタ）アクリル酸、２−カルボキシエチル（メタ）アクリレート、２−カルボキシプロピル（メタ）アクリレート、無水マレイン酸などのエチレン性不飽和酸に（メタ）アクリル酸のエステル類、ラクトン変性ヒドロキシアルキル（メタ）アクリレート、ビニル芳香族化合物、アミド系不飽和化合物、ポリオレフィン系化合物及びその他の単量体から選ばれる１種もしくは２種以上の単量体とを共重合させた通常公知の共重合体が使用できる。
この不飽和一塩基酸共重合樹脂は、該樹脂の酸基の一部と脂環式エポキシ基含有不飽和化合物のエポキシ基とを反応させて樹脂に不飽和基を導入し、樹脂に光硬化性を付与する必要がある。従って、不飽和一塩基酸共重合樹脂の酸価は適当にコントロールする必要があり、好ましくは３０〜２６０の範囲とする。
前記不飽和一塩基酸共重合樹脂と反応させる脂環式エポキシ基含有不飽和化合物としては、一分子中に１個のラジカル重合性不飽和基と脂環式エポキシ基を有する化合物、例えば脂環式エポキシ基とアクリル基を同時に有する化合物が好ましく、例えば、３，４−エポキシシクロヘキシルメチルアクリレート、３，４−エポキシシクロヘキシルエチルアクリレート、３，４−エポキシシクロヘキシルブチルアクリレート、等が挙げられる。これらは単独でも混合して用いてもよい。
また、上記した脂環式エポキシ基とアクリル基を同時に有する化合物以外にも、例えばグリシジル（メタ）アクリレート、β−メチルグリシジル（メタ）アクリレート、アリルグリシジルエーテル等の脂肪族エポキシ基含有不飽和化合物を併用してもよい。不飽和基含有樹脂の数平均分子量は、３０００〜３００００が望ましい。
本発明において、前記プレポリマー（ａ）とプレポリマー（ｂ）とプレポリマー（ｃ）との配合比は、好ましくはプレポリマー（ａ）１００質量部当りプレポリマー（ｂ）２０〜３００質量部、プレポリマー（ｃ）０質量部超１５０質量部以下である。
次に、本発明の感光性樹脂組成物を構成する光重合開始剤（Ｂ）について説明する。
この光重合開始剤（Ｂ）には、光重合開始剤として公知慣用の化合物のみならず、紫外線もしくは可視光領域で光を吸収し、（メタ）アクリロイル基等の不飽和基をラジカル重合させ得るものが含まれる。公知慣用の光重合開始剤としては、例えば、ベンゾイン、ベンゾインメチルエーテル、ベンゾインエチルエーテル、ベンゾインイソプロピルエーテル等のベンゾインとベンゾインアルキルエーテル類；アセトフェノン、２，２−ジメトキシ−２−フェニルアセトフェノン、２，２−ジエトキシ−２−フェニルアセトフェノン、１，１−ジクロロアセトフェノン等のアセトフェノン類；２−メチル−１−［４−（メチルチオ）フェニル］−２−モルホリノアミノプロパノン−１、２−ベンジル−２−ジメチルアミノ−１−（４−モルホリノフェニル）−ブタン−１−オン、Ｎ，Ｎ−ジメチルアミノアセトフェノン等のアミノアセトフェノン類；２−メチルアントラキノン、２−エチルアントラキノン、２−ｔ−ブチルアントラキノン、１−クロロアントラキノン等のアントラキノン類；２，４−ジメチルチオキサントン、２，４−ジエチルチオキサントン、２−クロロチオキサントン、２，４−ジイソプロピルチオキサントン等のチオキサントン類；アセトフェノンジメチルケタール、ベンジルジメチルケタール等のケタール類；ベンゾイルパーオキシド、クメンパーオキシド等の有機過酸化物；２，４，５−トリアリールイミダゾール二量体、リボフラビンテトラブチレート、２−メルカプトベンゾイミダゾール、２−メルカプトベンゾオキサゾール、２−メルカプトベンゾチアゾール等のチオール化合物；２，４，６−トリス−ｓ−トリアジン、２，２，２−トリブロモエタノール、トリブロモメチルフェニルスルホン等の有機ハロゲン化合物；ベンゾフェノン、４，４´−ビスジエチルアミノベンゾフェノン等のベンゾフェノン類又はキサントン類；２，４，６−トリメチルベンゾイルジフェニルホスフィンオキサイドなどが挙げられる。
これら公知慣用の光重合開始剤は、単独で又は２種類以上の混合物として使用でき、さらにはＮ，Ｎ−ジメチルアミノ安息香酸エチルエステル、Ｎ，Ｎ−ジメチルアミノ安息香酸イソアミルエステル、ペンチル−４−ジメチルアミノベンゾエート、トリエチルアミン、トリエタノールアミン等の三級アミン類などの光開始助剤を加えることができる。また可視光領域に吸収のあるＣＧＩ−７８４等（チバ・スペシャルティー・ケミカルズ社製）のチタノセン化合物等も、光反応を促進するために添加することもできる。
なかでも、好ましい光重合開始剤は、２−メチル−１−［４−（メチルチオ）フェニル］−２−モルホリノアミノプロパノン−１、２−ベンジル−２−ジメチルアミノ−１−（４−モルホリノフェニル）−ブタン−１−オン等であるが、特にこれらに限られるものではなく、紫外光もしくは可視光領域で光を吸収し、（メタ）アクリロイル基等の不飽和基をラジカル重合させるものであれば、光重合開始剤、光開始助剤に限らず、単独であるいは複数併用して使用できる。
この光重合開始剤（Ｂ）の配合量は、活性エネルギー線硬化性樹脂（Ａ）１００質量部に対し、好ましくは１〜３０質量部、より好ましくは１０〜２５質量部である。
次に、本発明の感光性樹脂組成物を構成する感光性（メタ）アクリレート化合物（Ｃ）について説明する。
この感光性（メタ）アクリレート化合物（Ｃ）としては、１分子中に１個以上の（メタ）アクリロイルオキシ基を有する室温で液体、固体又は半固形の感光性（メタ）アクリレート化合物が使用できる。具体的には、例えば、２−ヒドロキシエチルアクリレート、２−ヒドロキシプロピルアクリレート、ペンタエリスリトールトリアクリレート、ジペンタエリスリトールペンタアクリレートなどの水酸基含有のアクリレート類；ポリエチレングリコールジアクリレート、ポリプロピレングリコールジアクリレートなどの水溶性のアクリレート類；トリメチロールプロパントリアクリレート、ペンタエリスリトールテトラアクリレート、ジペンタエリスリトールヘキサアクリレートなどの多官能アルコールの多官能ポリエステルアクリレート類；トリメチロールプロパン、水添ビスフェノールＡ等の多官能アルコールもしくはビスフェノールＡ、ビフェノールなどの多官能フェノールのエチレンオキサイド付加物、プロピレンオキサイド付加物のアクリレート類；上記水酸基含有アクリレートのイソシアネート変成物である多官能もしくは単官能ポリウレタンアクリレート；ビスフェノールＡジグリシジルエーテル、水添ビスフェノールＡジグリシジルエーテル又はフェノールノボラックエポキシ樹脂の（メタ）アクリル酸付加物であるエポキシアクリレート類、及び上記アクリレート類に対応するメタクリレート類などが挙げられ、これらは単独で又は２種以上を組み合わせて使用することができる。これらの中でも、１分子中に２個以上の（メタ）アクリロイルオキシ基を有する多官能（メタ）アクリレート化合物が好ましい。
このような感光性（メタ）アクリレート化合物（Ｃ）は、組成物の光反応性を向上させる目的に使用される。特に室温で液状の感光性（メタ）アクリレート化合物は、組成物の光反応性を上げる目的の他、組成物を各種の塗布方法に適した粘度に調整したり、アルカリ水溶液への溶解性を助ける役割も果たす。しかし、室温で液状の感光性（メタ）アクリレート化合物を多量に使用すると、塗膜の指触乾燥性が得られず、また塗膜の特性も悪化する傾向があるので、多量に使用することは好ましくない。
この感光性（メタ）アクリレート化合物（Ｃ）の配合量は、活性エネルギー線硬化性樹脂（Ａ）１００質量部に対し、好ましくは２〜４０質量部、より好ましくは１０〜３０質量部である。
次に、本発明の感光性樹脂組成物を構成するエポキシ基を有する化合物（Ｄ）について説明する。
このエポキシ基を有する化合物（Ｄ）としては、具体的には、ジャパンエポキシレジン製のエピコート８２８、エピコート８３４、エピコート１００１、エピコート１００４、大日本インキ化学工業社製のエピクロン８４０、エピクロン８５０、エピクロン１０５０、エピクロン２０５５、東都化成社製のエポトートＹＤ−０１１、ＹＤ−０１３、ＹＤ−１２７、ＹＤ−１２８、ダウケミカル社製のＤ．Ｅ．Ｒ．３１７、Ｄ．Ｅ．Ｒ．３３１、Ｄ．Ｅ．Ｒ．６６１、Ｄ．Ｅ．Ｒ．６６４、チバ・スペシャルティー・ケミカルズ社のアラルダイド６０７１、アラルダイド６０８４、アラルダイドＧＹ２５０、アラルダイドＧＹ２６０、住友化学工業社製のスミ−エポキシＥＳＡ−０１１、ＥＳＡ−０１４、ＥＬＡ−１１５、ＥＬＡ−１２８、旭化成工業社製のＡ．Ｅ．Ｒ．３３０、Ａ．Ｅ．Ｒ．３３１、Ａ．Ｅ．Ｒ．６６１、Ａ．Ｅ．Ｒ．６６４等（何れも商品名）のビスフェノールＡ型エポキシ樹脂；ジャパンエポキシレジン製のエピコートＹＬ９０３、大日本インキ化学工業社製のエピクロン１５２、エピクロン１６５、東都化成社製のエポトートＹＤＢ−４００、ＹＤＢ−５００、ダウケミカル社製のＤ．Ｅ．Ｒ．５４２、チバ・スペシャルティー・ケミカルズ社製のアラルダイド８０１１、住友化学工業社製のスミ−エポキシＥＳＢ−４００、ＥＳＢ−７００、旭化成工業社製のＡ．Ｅ．Ｒ．７１１、Ａ．Ｅ．Ｒ．７１４等（何れも商品名）のブロム化エポキシ樹脂；ジャパンエポキシレジン製のエピコート１５２、エピコート１５４、ダウケミカル社製のＤ．Ｅ．Ｎ．４３１、Ｄ．Ｅ．Ｎ．４３８、大日本インキ化学工業社製のエピクロンＮ−７３０、エピクロンＮ−７７０、エピクロンＮ−８６５、東都化成社製のエポトートＹＤＣＮ−７０１、ＹＤＣＮ−７０４、チバ・スペシャルティー・ケミカルズ社製のアラルダイドＥＣＮ１２３５、アラルダイドＥＣＮ１２７３、アラルダイドＥＣＮ１２９９、アラルダイドＸＰＹ３０７、日本化薬社製のＥＰＰＮ−２０１、ＥＯＣＮ−１０２５、ＥＯＣＮ−１０２０，ＥＯＣＮ−１０４Ｓ、ＲＥ−３０６、住友化学工業社製のスミ−エポキシＥＳＣＮ−１９５Ｘ、ＥＳＣＮ−２２０、旭化成工業社製のＡ．Ｅ．Ｒ．ＥＣＮ−２３５、ＥＣＮ−２９９等（何れも商品名）のノボラック型エポキシ樹脂；大日本インキ化学工業社製のエピクロン８３０、ジャパンエポキシレジン製エピコート８０７、東都化成社製のエポトートＹＤＦ−１７０、ＹＤＦ−１７５、ＹＤＦ−２００４、チバ・スペシャルティー・ケミカルズ社製のアラルダイドＸＰＹ３０６等（何れも商品名）のビスフェノールＦ型エポキシ樹脂；東都化成社製のエポトートＳＴ−２００４、ＳＴ−２００７、ＳＴ−３０００（商品名）等の水添ビスフェノールＡ型エポキシ樹脂；ジャパンエポキシレジン製のエピコート６０４、東都化成社製のエポトートＹＨ−４３４、チバ・スペシャルティー・ケミカルズ社製のアラルダイドＭＹ７２０、住友化学工業社製のスミ−エポキシＥＬＭ−１２０等（何れも商品名）のグリシジルアミン型エポキシ樹脂；チバ・スペシャルティー・ケミカルズ社製のアラルダイドＣＹ−３５０（商品名）等のヒダントイン型エポキシ樹脂；ダイセル化学工業社製のセロキサイド２０２１、チバ・スペシャルティー・ケミカルズ社製のアラルダイドＣＹ１７５、ＣＹ１７９等（何れも商品名）の脂環式エポキシ樹脂；ジャパンエポキシレジン製のＹＬ−９３３、ダウケミカル社製のＴ．Ｅ．Ｎ．、ＥＰＰＮ−５０１、ＥＰＰＮ−５０２等（何れも商品名）のトリヒドロキシフェニルメタン型エポキシ樹脂；ジャパンエポキシレジン製のＹＬ−６０５６、ＹＸ−４０００、ＹＬ−６１２１（何れも商品名）等のビキシレノール型もしくはビフェノール型エポキシ樹脂又はそれらの混合物；日本化薬（株）製ＥＢＰＳ−２００、旭電化工業（株）製ＥＰＸ−３０、大日本インキ化学工業社製のＥＸＡ−１５１４（商品名）等のビスフェノールＳ型エポキシ樹脂；ジャパンエポキシレジン製のエピコート１５７Ｓ（商品名）等のビスフェノールＡノボラック型エポキシ樹脂；ジャパンエポキシレジン製のエピコートＹＬ−９３１、チバ・スペシャルティー・ケミカルズ社製のアラルダイド１６３等（何れも商品名）のテトラフェニロールエタン型エポキシ樹脂；チバ・スペシャルティー・ケミカルズ社製のアラルダイドＰＴ８１０、日産化学社製のＴＥＰＩＣ等（何れも商品名）の複素環式エポキシ樹脂；日本油脂（株）製ブレンマーＤＧＴ等のジグリシジルフタレート樹脂；東都化成（株）製ＺＸ−１０６３等のテトラグリシジルキシレノイルエタン樹脂；新日鉄化学社製ＥＳＮ−１９０、ＥＳＮ−３６０、大日本インキ化学工業社製ＨＰ−４０３２、ＥＸＡ−４７５０、ＥＸＡ−４７００等のナフタレン基含有エポキシ樹脂；大日本インキ化学工業社製ＨＰ−７２００、ＨＰ−７２００Ｈ等のジシクロペンタジエン骨格を有するエポキシ樹脂；日本油脂（株）製ＣＰ−５０Ｓ、ＣＰ−５０Ｍ等のグリシジルメタアクリレート共重合系エポキシ樹脂；さらにシクロヘキシルマレイミドとグリシジルメタアクリレートの共重合エポキシ樹脂、１つ以上の内部エポキシド基を含むポリブタジエン等が挙げられるが、これらに限られるものではない。エポキシ基を有する化合物（Ｄ）には、グリシジル基以外の環状エーテル基を有する化合物も含まれる。なお、化合物（Ｄ）は単独で又は２種以上を用いることができる。
このエポキシ基を有する化合物（Ｄ）の配合量は、必要とする塗膜特性に応じた任意の量とすることができる。好ましくは、活性エネルギー線硬化性樹脂（Ａ）１００質量部に対し、２〜５０質量部であり、より好ましくは１０〜５０質量部である。
本発明の感光性樹脂組成物は、その他添加剤として、必要に応じて熱重合禁止剤、界面活性剤、紫外線吸収剤、チキソ性付与剤、着色剤などを含有し得る。さらには熱可塑性樹脂なども配合することができる。
次に、上述したような成分組成を有する本発明の感光性樹脂組成物を用いてソルダーレジスト膜を形成したプリント配線板について説明する。
まず、本発明の感光性樹脂組成物は、必要に応じて希釈して塗布方法に適した粘度に調整し、これを例えば、回路形成されたプリント配線板にスクリーン印刷法、カーテンコート法、スプレーコート法、ロールコート法等の方法により塗布し、次いで、例えば７０〜９０℃の温度で組成物中に含まれる有機溶剤を揮発乾燥させることにより、タックフリーの塗膜とする。
こうして形成されたタックフリーの塗膜は、パターンを形成したフォトマスクを通して選択的に活性エネルギー線により露光し、未露光部を希アルカリ水溶液により現像してパターンニングされ、さらに、活性エネルギー線の照射後加熱硬化もしくは加熱硬化後活性エネルギー線の照射、又は、加熱硬化のみで最終硬化（本硬化）させることにより、耐熱性、密着性、耐無電解めっき性、電気特性に優れた硬化皮膜（ソルダーレジスト膜）となる。
このようにして、回路形成されたプリント配線板に本発明の感光性樹脂組成物の硬化塗膜からなるソルダーレジスト膜が被覆され、本発明のプリント配線板が得られる。
ここで、上記アルカリ水溶液としては、水酸化カリウム、水酸化ナトリウム、炭酸ナトリウム、炭酸カリウム、リン酸ナトリウム、ケイ酸ナトリウム、アンモニア、アミン類などのアルカリ水溶液が使用できる。
また、光硬化させるための照射光源としては、低圧水銀灯、中圧水銀灯、高圧水銀灯、超高圧水銀灯、キセノンランプ又はメタルハライドランプなどが適当である。その他、レーザー光線なども活性エネルギー線として利用できる
本発明のプリント配線板は、空泡耐性や爆孔耐性に優れたものであるため、基盤として銅スルーホール配線板のような、配線板の貫通孔にもソルダーレジスト組成物が充填される態様で用いられる基盤を用いた場合に特に本発明の効果が顕著となる。
（実施例）
以下に、実施例および比較例を示して本発明を具体的に説明するが、本発明はこれらに限定されるものではない。なお実施例中の部は質量部である。各実施例に使用する樹脂を以下に示す。
＜樹脂Ａ−１：プレポリマー（ａ）＞
軟化点８０〜９０℃のクレゾールノボラック型エポキシ樹脂のエポキシ基にアクリル酸を付加させた後、水酸基にテトラヒドロ無水フタル酸を付加し酸価８０に調整した樹脂
＜樹脂Ｂ−１：プレポリマー（ｂ）＞
軟化点６５〜７５℃のビスフェノールＡ型エポキシ樹脂の水酸基をエポキシ化し、エポキシ基にアクリル酸を付加させた後、水酸基に無水コハク酸を付加し酸価１００に調整した樹脂
＜樹脂Ｃ−１：プレポリマー（ｃ）＞
紫外線硬化樹脂サイクロマーＡＣＡ２５０（ダイセル化学製）
上記樹脂を、活性エネルギー線硬化樹脂として表１に示す配合成分で配合し、３本ロールミルで分散し、実施例１〜４および比較例１〜３の感光性樹脂組成物を得た。
これらの感光性樹脂組成物を、スクリーン印刷により銅スルホール基板に印刷（スルーホール部分にも充填）し、８０℃で３０分間乾燥した後、４００ｍｊ／ｃｍ２で露光し、１％水酸化ナトリウムで６０秒間現像した後、８０℃×３０分＋１１０℃×３０分＋１５０℃×６０分間で硬化させソルダーレジスト膜を形成した。形成したソルダーレジスト膜の特性評価結果を表２に示す。
2003059975.tif 000002
2003059975.tif 000003
表２に示す結果から明らかなように、本発明にかかる感光性樹脂組成物は、ソルダーレジストに要求される諸特性を損なうことなく、空泡耐性や爆孔耐性に優れることがわかる。
なお、表２中の特性評価の方法及び基準は以下のとおりである。
（指触乾燥性）
印刷乾燥後、指で塗膜を押し、張り付きを確認した。評価基準は以下のとおりである。
○：表面にベタツキがなく指紋跡がつかないもの
×：表面にベタツキがあり指紋跡がみられるもの
（現像性）
印刷後、乾燥条件を８０℃で４０分〜７０分と変えて乾燥し、現像後の未露光部の塗膜除去状態を目視で確認した。評価基準は以下のとおりである。
○：現像残りが全くないもの
△：表面にわずかにフィラー残りが見られるもの
×：全体的に現像残りがあるもの
（密着性）
ポストキュア後の塗膜をＪＩＳ  Ｄ０２０２の試験方法に従いクロスカット、テープピーリングし、剥離の状態を目視判定した。評価基準は以下のとおりである。
○：１００／１００に全く剥がれのないもの
×：１００／１００だがクロスカット部が少し剥がれたもの
（鉛筆硬度）
ポストキュア後の塗膜をＪＩＳ  Ｋ５４００の試験方法に従い荷重１ｋｇで硬度を測定した。
（はんだ耐熱性）
ポストキュア後の塗膜をＪＩＳ  Ｃ６４８１の試験方法に従いロジン系及び水溶性フラックスを用いて２６０℃のはんだ浴に１０秒２回浸漬し、塗膜の状態を確認した。評価基準は以下のとおりである。
○：塗膜に剥がれ等異常のないこと
×：塗膜にふくれ、剥がれのあるもの
（空泡耐性）
ポストキュア後の塗膜を水平レベラーによりはんだレベリング処理を行い、テープピール後スルーホール部分の剥がれの状態を確認した。
評価基準は以下のとおりである。
○：スルーホール５００穴中空泡の発生が全くないもの
△：スルーホール５００穴中空泡の発生が５個以下のもの
×：スルーホール５００穴中空泡の発生が５個以上のもの
（爆孔耐性）
ポストキュア後の塗膜を水平レベラーによりはんだレベリングを行い、スルホール部分のインキの状態を目視で観察した。評価基準は以下のとおりである。
○：スルーホール５００穴中塗膜の突出が全くないこと
×：スルーホール５００穴中塗膜の突出が５個以上のもの
（耐溶剤性）
ポストキュア後の塗膜をプロピレングリコールモノメチルエーテルアセテートに２０℃で３０分間浸漬し、塗膜の状態を確認した。評価基準は以下のとおりである。
○：塗膜表面に白化等の異常がなく、エッジ部に剥がれのないもの
×：塗膜表面に白化等の異常があるか、またはエッジ部に剥がれのあるもの
（耐酸性）
ポストキュア後の塗膜を１０ｖｏｌ％硫酸水溶液に２０℃で３０分間浸漬し、塗膜の状態を確認した。評価基準は以下のとおりである。
○：塗膜表面に白化等の異常がなく、エッジ部に剥がれのないこと
×：塗膜表面に白化等の異常があるか、またはエッジ部に剥がれのあるもの
（耐アルカリ性）
ポストキュア後の塗膜を１０ｗｔ％水酸化ナトリウム水溶液に２０℃で３０分間浸漬し、塗膜の状態を確認した。評価基準は以下のとおりである。
○：塗膜表面に白化等の異常がなく、エッジ部に剥がれのないこと
×：塗膜表面に白化等の異常があるか、またはエッジ部に剥がれのあるもの
以上説明したように本発明によれば、ソルダーレジストに要求される諸特性を損なうことなく、空泡耐性及び爆孔耐性に優れる、プリント配線板用のソルダーレジスト膜に適した感光性樹脂組成物を提供することができる。
【国際調査報告】
2003059975.tif 000004
2003059975.tif 000005
2003059975.tif 000006
2003059975.tif 000007